(57)【要約】【課題】意匠性に優れ、歩留まりが良好な加飾成形品が得られる離型シートを提供する。【解決手段】支持体１１上に凹凸層１２を有する離型シート１０であって、ＪＩＳ  Ｂ０６０１：１９９４に準じて測定される前記凹凸層１２のカットオフ値０．８ｍｍでの最大高さＲｙ、ＪＩＳ  Ｂ０６０１：１９９４に準じて測定される前記凹凸層１２のカットオフ値０．８ｍｍでの算術平均粗さＲａ、及び前記凹凸層１２の厚みＴとが、下記条件（１）及び（２）を満たす離型シート１０。  ３．０≦Ｒｙ／Ｒａ  （１）  １．７μｍ≦Ｔ−Ｒｙ  （２）【選択図】図１
2018126905.tif 000002
【特許請求の範囲】
【請求項１】
支持体上に凹凸層を有する離型シートであって、ＪＩＳ  Ｂ０６０１：１９９４に準じて測定される前記凹凸層のカットオフ値０．８ｍｍでの最大高さＲｙ、ＪＩＳ  Ｂ０６０１：１９９４に準じて測定される前記凹凸層のカットオフ値０．８ｍｍでの算術平均粗さＲａ、及び前記凹凸層の厚みＴとが、下記条件（１）及び（２）を満たす離型シート。
３．０≦Ｒｙ／Ｒａ  （１）
１．７μｍ≦Ｔ−Ｒｙ  （２）
【請求項２】
前記凹凸層の最大高さＲｙと、前記凹凸層の厚みＴとが、１．７μｍ≦Ｔ−Ｒｙ≦１５．０μｍの関係を満たす、請求項１に記載の離型シート。
【請求項３】
前記凹凸層の最大高さＲｙが０．７〜７．０μｍである請求項１又は２に記載の離型シート。
【請求項４】
前記凹凸層の算術平均粗さＲａが０．０５〜２．００μｍである請求項１〜３の何れか１項に記載の離型シート。
【請求項５】
ＪＩＳ  Ｂ０６０１：１９９４に準じて測定される前記凹凸層のカットオフ値０．８ｍｍでの十点平均粗さＲｚと、前記凹凸層の算術平均粗さＲａとが、Ｒｚ／Ｒａ≦１０．０の関係を満たす、請求項１〜４の何れか１項に記載の離型シート。
【請求項６】
前記凹凸層上に離型層を有する請求項１〜５の何れか１項に記載の離型シート。
【請求項７】
請求項１〜６の何れか１項に記載の離型シート上に転写層を有する転写シート。
【請求項８】
請求項７に記載の転写シートの転写層を被転写物に転写する工程と、前記転写シートの前記離型シートを剥離する工程とを有する、加飾成形品の製造方法。
【発明の詳細な説明】
【技術分野】
【０００１】
本発明は、離型シート、転写シート、加飾成形品の製造方法に関する。
【背景技術】
【０００２】
従来、家庭用電化製品、自動車内装品、及び雑貨品等の分野において、被転写物表面に、文字や絵柄などの装飾を施した加飾成形品とすることにより、高い機能性や意匠性を発現させてきた。
【０００３】
被転写物表面を装飾した加飾成形品を得る方法として、転写法がある。転写法とは、支持体上に、剥離層、図柄層、接着層などからなる転写層を形成した転写シートを用い、加熱加圧して転写層を被転写物に密着させた後、支持体を剥離して、被転写物表面に転写層のみを転写して装飾を行う方法である。
【０００４】
例えば、特許文献１には、基体シート上に全面的にマット剤を含有する離型層と、部分的に活性エネルギー線硬化性樹脂を含有するマスク層と、転写層として剥離層と図柄層とが形成されたことを特徴とする部分凹凸転写シートが開示されている。
【先行技術文献】
【特許文献】
【０００５】
【特許文献１】特許５０９５５９８号公報
【発明の概要】
【発明が解決しようとする課題】
【０００６】
しかし、特許文献１の部分マット転写シートにより転写した転写層は、正面から視認した際には欠陥が視認されなくても、斜めから視認した際に凹凸部が歪んで視認される箇所が面内に散見され、意匠性が十分ではない場合が頻発した。意匠性の低下は加飾成形品の歩留まりの低下にもつながる。
【０００７】
本発明は、このような実情に鑑みてなされたものであり、意匠性及び歩留まりに優れた加飾成形品が得られる離型シート及び転写シートを提供することを課題とする。また、本発明は、該転写シートを用いた加飾成形品の製造方法を提供することを課題とする。
【課題を解決するための手段】
【０００８】
上記課題を解決すべく、本発明は、以下の［１］〜［３］を提供する。
［１］支持体上に凹凸層を有する離型シートであって、ＪＩＳ  Ｂ０６０１：１９９４に準じて測定される前記凹凸層のカットオフ値０．８ｍｍでの最大高さＲｙ、ＪＩＳ  Ｂ０６０１：１９９４に準じて測定される前記凹凸層のカットオフ値０．８ｍｍでの算術平均粗さＲａ、及び前記凹凸層の厚みＴとが、下記条件（１）及び（２）を満たす離型シート。
３．０≦Ｒｙ／Ｒａ  （１）
１．７μｍ≦Ｔ−Ｒｙ  （２）
［２］上記［１］に記載の離型シート上に転写層を有する転写シート。
［３］上記［２］に記載の転写シートの転写層を被転写物に転写する工程と、前記転写シートの前記離型シートを剥離する工程とを有する、加飾成形品の製造方法。
【発明の効果】
【０００９】
本発明によれば、意匠性及び歩留まりに優れた加飾成形品が得られる離型シート及び転写シートを提供することができる。また、本発明によれば、意匠性及び歩留まりに優れた加飾成形品を簡易に製造することができる。
【図面の簡単な説明】
【００１０】
【図１】本発明の離型シートの一例を示す断面図である。
【図２】比較例の離型シートの一例を示す断面図である。
【図３】比較例の離型シート上に転写層を形成してなる転写シートの一例を示す部分拡大断面図である。
【図４】比較例の転写シートを用いて得られた加飾成形品の一例を示す部分拡大断面図である。
【図５】本発明の離型シートの製造方法の製造過程の一例を示す断面図である。
【図６】比較例の離型シートの製造方法の製造過程の一例を示す断面図である。
【発明を実施するための形態】
【００１１】
［離型シート］
本発明の離型シートは、支持体上に凹凸層を有してなり、ＪＩＳ  Ｂ０６０１：１９９４に準じて測定される前記凹凸層のカットオフ値０．８ｍｍでの最大高さＲｙ、ＪＩＳ  Ｂ０６０１：１９９４に準じて測定される前記凹凸層のカットオフ値０．８ｍｍでの算術平均粗さＲａ、及び前記凹凸層の厚みＴとが、下記条件（１）及び（２）を満たすものである。
３．０≦Ｒｙ／Ｒａ  （１）
１．７μｍ≦Ｔ−Ｒｙ  （２）
【００１２】
離型シートは、後述する本発明の転写シートの離型シートとして用いられる。離型シートは、樹脂成形体等の被転写物に転写層を転写した後に剥離される。
【００１３】
図１は、本発明の離型シートの一実施形態を示す断面図である。図１の離型シート１０は、支持体１１上に凹凸層１２を有した構成となっている。
離型シートの構成は図１の構成に限定されず、支持体及び凹凸層以外の層を有していてもよい。
【００１４】
＜条件（１）及び条件（２）＞
本発明の離型シートは、上記条件（１）及び（２）を満たすものである。
条件（１）では、ＪＩＳ  Ｂ０６０１：１９９４に準じて測定される凹凸層のカットオフ値０．８ｍｍでの最大高さＲｙと、ＪＩＳ  Ｂ０６０１：１９９４に準じて測定される凹凸層のカットオフ値０．８ｍｍでの算術平均粗さＲａとの比［Ｒｙ／Ｒａ］が３．０以上であることを要求している。
Ｒｙは粗さ曲線の最大高さであり、Ｒａは粗さ曲線の算術平均である。つまり、条件（１）のＲｙ／Ｒａは、凹凸層の中に存在する特異的な凹凸のレベルを示している。具体的には、条件（１）においてＲｙ／Ｒａが３．０以上であることは、平均的な凹凸の３．０倍を超える特異的な凹凸が存在することを示している。
【００１５】
Ｒｙ／Ｒａが３．０以上の離型シート上に転写層を有する転写シートの転写層を被転写物に転写した場合、転写層の表面に欠陥が視認される場合がある。具体的には、正面から視認した際には転写層に欠陥が視認されなくても、斜めから視認した際に、特異的な凹凸を原因として、転写層が歪んで視認される箇所が面内に散見される場合がある。
しかし、本発明の離型シートは、Ｒｙ／Ｒａが３．０以上の特異的な凹凸を有していても、条件（２）を満たすことにより、斜めから視認した際に転写層が歪んで視認されることを抑制することを可能としている。
【００１６】
条件（２）では、凹凸層の厚みＴと、凹凸層の最大高さＲｙとが、１．７μｍ≦Ｔ−Ｒｙであることを要求している。
Ｔ−Ｒｙが１．７μｍ未満であり条件（２）を満たさない場合、図２に示すように、凹凸層中に支持体まで到達するような深い谷が存在し得ることを意味する。そして、該深い谷の箇所が転写層として転写された際には歪んで視認される。この理由は、以下（ｉ）、（ii）のように考えられる。
（ｉ）離型シート１０の凹凸層１２に支持体１１まで到達する深い谷が存在する場合、凹凸層１２上にハードコート層等の転写層２０を形成する際に、露出した支持体１１の影響によって深い谷の部分の転写層２０がはじかれ、表面張力により転写層２０の縁が盛り上がった状態となる（図３）。
（ii）図３の状態の転写シート１００に樹脂（被転写物３０）を流し込んで成形し、離型シート１０を剥離すると、図４に示すように、被転写物３０からなる凸部の周囲が窪んだ状態となり、この窪んだ箇所及び凸部の一帯が歪んで視認される（窪んだ箇所の中心を境界として傾斜角の正負が逆転し、急激な明度変化が生じるため、暗部が強調されて凹んで見える結果として、歪んで見えると考えられる）。
したがって、条件（１）を満たすような特異的な凹凸が存在する場合において、条件（２）を満たさない場合、特異的な凹凸の深い谷が支持体まで到達することを原因として、斜めから視認した際に転写層が歪んで視認されると考えられる。
一方、条件（１）を満たすような特異的な凹凸が存在する場合であっても、条件（２）を満たすことにより、離型シートの凹凸層に支持体まで到達する深い谷が存在する可能性を極力排除できるため、斜めから視認した際に転写層が歪んで視認されることを抑制でき、意匠性及び歩留まりを向上できる。
【００１７】
なお、Ｒｙ／Ｒａが大きいとブロッキングを抑制しやすい傾向にあり、Ｒｙ／Ｒａが大き過ぎると転写後の転写層が白化しやすい傾向にある。
このため、条件（１）のＲｙ／Ｒａは、３．０〜１５．０であることが好ましく、５．０〜１２．０であることがより好ましく、６．０〜１０．０であることがさらに好ましい。
なお、本明細書において「ＡＡ〜ＢＢ」とは、「ＡＡ以上ＢＢ以下」のことをいう。以下、同様である。
【００１８】
また、Ｔ−Ｒｙが大きいほど、斜めから視認した際に転写層が歪んで視認されることを抑制しやすくできるが、Ｔ−Ｒｙが大き過ぎると、転写時に凹凸層にクラックが生じやすくなる。転写時に凹凸層にクラックが生じると、転写層に伝播する可能性があり、また、クラックから発生した滓が転写層の表面に付着して加飾成形品の意匠性を低下させる可能性がある。
このため、条件（２）のＴ−Ｒｙは、１．７〜１５．０μｍであることが好ましく、２．０〜１３．０μｍであることがより好ましく、２．５〜１２．０μｍであることがさらに好ましい。
【００１９】
なお、本発明において、Ｒｙ及びＲａ、並びに、後述するＲｚ及びＳｍは、離型シートの中央部分から５．５ｃｍ×５．５ｃｍのサンプルを切り出し、該サンプルの縦方向を０．５ｃｍ間隔で１０点測定、該サンプルの横方向を０．５ｃｍ間隔で１０点測定し、合計２０点の測定値の平均値とする。
また、本発明において、凹凸層の厚みＴは、上記サンプルの中心を基準として、１ｃｍ間隔で格子状に計２５箇所測定した凹凸層の厚みの平均値とする。なお、凹凸層の厚みは、例えば、接触式の膜厚測定器等を用いて上記サンプルの総厚み（例えば、支持体及び凹凸層の合計厚み）を測定し、該総厚みから支持体厚みを引くことにより算出できる。
【００２０】
＜その他の凹凸層の表面形状＞
凹凸層の最大高さＲｙは、０．７〜７．０μｍであることが好ましく、１．０〜６．０μｍであることがより好ましく、１．５〜５．０μｍであることがさらに好ましい。
Ｒｙを０．７μｍ以上とすることによりブロッキングを抑制しやすくすることができ、Ｒｙを７．０μｍ以下とすることにより転写後の転写層の白化を抑制しやすくできる。
【００２１】
凹凸層の算術平均粗さＲａは、０．０５〜２．００μｍであることが好ましく、０．１０〜１．００μｍであることがより好ましく、０．２０〜０．５０μｍであることがさらに好ましい。
Ｒａを０．０５μｍ以上とすることにより転写後の転写層に防眩性を付与しやすくすることができ、Ｒａを２．００μｍ以下とすることにより転写後の転写層の白化を抑制しやすくできる。
【００２２】
凹凸層は、ＪＩＳ  Ｂ０６０１：１９９４に準じて測定される凹凸層のカットオフ値０．８ｍｍでの十点平均粗さＲｚと、凹凸層の算術平均粗さＲａとが、Ｒｚ／Ｒａ≦１０．０の関係を満たすことが好ましい。
Ｒｚ／Ｒａは凹凸のランダム性の指標となるパラメータであり、Ｒｚ／Ｒａが１０．０以下であることは、凹凸層のランダム性が弱いことを意味する。Ｒｚ／Ｒａを１０．０以下とすることにより、転写後の転写層の凹凸が均質化され、意匠性を良好にすることができる。
なお、凹凸層のランダム性が弱い場合、転写後の転写層の欠陥が目立ちやすくなる傾向にある。しかし、本発明は条件（１）及び（２）を満たすため、Ｒｚ／Ｒａが１０．０以下であっても、特異的な凹凸に基づく欠陥が視認されることを抑制できる。
Ｒｚ／Ｒａは、意匠性と欠陥の目立ちにくさとのバランスの観点から、３．０〜８．０であることがより好ましく、４．０〜７．０であることがさらに好ましい。
【００２３】
凹凸層の十点平均粗さＲｚは、０．２０〜５．００μｍであることが好ましく、０．３０〜４．００μｍであることがより好ましく、０．５０〜２．８０μｍであることがさらに好ましい。
Ｒｚを０．２０μｍ以上とすることにより、転写後の転写層の欠陥を目立ちにくくすることができる。また、Ｒｚを５．００μｍ以下とすることにより、転写後の転写層の白化を抑制しやすくできる。なお、Ｒｚを５．００μｍ以下とすることにより、被転写物を液晶表示素子等の表示素子の前面に用いる場合、ギラツキを抑制しやすくできる。「ギラツキ」とは、凹凸構造に起因して、映像光に微細な輝度のばらつきが見える現象のことをいう。
【００２４】
凹凸層は、ＪＩＳ  Ｂ０６０１：１９９４に準じて測定される凹凸層のカットオフ値０．８ｍｍでの凹凸の平均間隔Ｓｍが１０〜２００μｍであることが好ましく、２０〜１００μｍであることがより好ましく、３０〜８０μｍであることがさらに好ましい。
【００２５】
＜支持体＞
離型シートを構成する支持体としては、ポリエチレン、ポリプロピレンなどのポリオレフィン系樹脂、ポリ塩化ビニル、ポリ塩化ビニリデン、ポリビニルアルコール、エチレン・酢酸ビニル共重合体、エチレン・ビニルアルコール共重合体などのビニル系樹脂、ポリエチレンテレフタレート、ポリエチレンナフタレート、ポリブチレンテレフタレートなどのポリエステル系樹脂、ポリ（メタ）アクリル酸メチル、ポリ（メタ）アクリル酸エチルなどのアクリル系樹脂、ポリスチレン等のスチレン系樹脂、ナイロン６又はナイロン６６などで代表されるポリアミド系樹脂などの樹脂からなるプラスチックフィルムが挙げられる。
これらのプラスチックフィルムの中では、耐熱性、寸法安定性に優れ、転写時の位置合わせの適性に優れる２軸延伸ポリエステルフィルムが好適である。
【００２６】
支持体の厚みは、成形性、形状追従性、取り扱いの観点から、１２〜１５０μｍであることが好ましく、２５〜１００μｍであることがより好ましい。
また、支持体の表面には、樹脂層等との接着性を高めるために、コロナ放電処理、酸化処理等の物理的な処理や、アンカー剤又はプライマーと呼ばれる塗料の塗布を予め行ってもよい。
【００２７】
＜凹凸層＞
凹凸層の凹凸形状は、被転写物に転写層を転写した後に、被転写物の表面に形成される凹凸形状と近い形状である。すなわち、被転写物に転写層を転写した後に、凹凸層の凹凸形状と相補的な形状に近い形状が被転写物の表面に形成される。このように、被転写物に凹凸が形成されることにより、被転写物の意匠性を向上したり、被転写物に防眩性を付与したりすることができる。
【００２８】
離型シートを構成する凹凸層は、熱可塑性樹脂、熱硬化性樹脂組成物の硬化物、電離放射線硬化性樹脂組成物の硬化物等の樹脂成分を主成分として含むことが好ましい。なお、主成分とは、凹凸層を構成する全固形分の５０質量％以上を意味し、該割合は７０質量％以上であることが好ましく、９０質量％以上であることがより好ましい。
上記の樹脂成分の中でも、強度に優れるとともに、瞬時に硬化するため正確かつ精密な形状を付与できる電離放射線硬化性樹脂組成物の硬化物が好適である。また、電離放射線硬化性樹脂組成物による効果を得やすくする観点から、凹凸層を構成する全樹脂成分のうち、電離放射線硬化性樹脂組成物の硬化物を７０質量％以上含むことが好ましく、９０質量％以上含むことがより好ましく、９５質量％以上含むことがさらに好ましく、１００質量％含むことがよりさらに好ましい。
【００２９】
凹凸層は、コーティングにより形成してもよいが、正確かつ精密な形状を形成する観点から、凹凸層の形状と相補的な形状を有する版を用いた印刷により形成することが好ましい。版を用いた凹凸層の形成方法の詳細は後述する。
なお、コーティング法による凹凸層は、支持体上に、粒子を含有する塗布液を塗布、乾燥することにより形成される。コーティング法は、粒子の凝集によってＲｙ、Ｒｙ／Ｒａ、Ｒｚ／Ｒａ等が極端に大きくなりやすいため、凹凸層の形成手段としては好ましくない。
【００３０】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００３１】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。
電離放射線硬化性樹脂としては、エチレン性不飽和結合基を有する化合物が好ましい。また、転写シートを製造する過程で樹脂層が傷つくことを抑制する観点からは、電離放射線硬化性樹脂としては、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００３２】
多官能性（メタ）アクリレート系化合物のうち、２官能（メタ）アクリレート系モノマーとしては、エチレングリコールジ（メタ）アクリレート、ビスフェノールＡテトラエトキシジアクリレート、ビスフェノールＡテトラプロポキシジアクリレート、１，６−ヘキサンジオールジアクリレート等が挙げられる。
３官能以上の（メタ）アクリレート系モノマーとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールテトラ（メタ）アクリレート、イソシアヌル酸変性トリ（メタ）アクリレート等が挙げられる。
また、上記（メタ）アクリレート系モノマーは、分子骨格の一部を変性しているものでもよく、エチレンオキサイド、プロピレンオキサイド、カプロラクトン、イソシアヌル酸、アルキル、環状アルキル、芳香族、ビスフェノール等による変性がなされたものも使用することができる。
【００３３】
また、多官能性（メタ）アクリレート系オリゴマーとしては、ウレタン（メタ）アクリレート、エポキシ（メタ）アクリレート、ポリエステル（メタ）アクリレート、ポリエーテル（メタ）アクリレート等のアクリレート系重合体等が挙げられる。
ウレタン（メタ）アクリレートは、例えば、多価アルコール及び有機ジイソシアネートとヒドロキシ（メタ）アクリレートとの反応によって得られる。
また、好ましいエポキシ（メタ）アクリレートは、３官能以上の芳香族エポキシ樹脂、脂環族エポキシ樹脂、脂肪族エポキシ樹脂等と（メタ）アクリル酸とを反応させて得られる（メタ）アクリレート、２官能以上の芳香族エポキシ樹脂、脂環族エポキシ樹脂、脂肪族エポキシ樹脂等と多塩基酸と（メタ）アクリル酸とを反応させて得られる（メタ）アクリレート、及び２官能以上の芳香族エポキシ樹脂、脂環族エポキシ樹脂、脂肪族エポキシ樹脂等とフェノール類と（メタ）アクリル酸とを反応させて得られる（メタ）アクリレートである。
上記電離放射線硬化性樹脂は１種を単独で、又は２種以上を組み合わせて用いることができる。
【００３４】
電離放射線硬化性樹脂が紫外線硬化性樹脂である場合には、凹凸層形成用インキは、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルジメチルケタール、ベンゾイルベンゾエート、α−アシルオキシムエステル、チオキサンソン類等から選ばれる１種以上が挙げられる。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００３５】
凹凸層の厚みＴは条件（２）を満たす限り特に限定されない。なお、凹凸層の厚みＴが大き過ぎると、転写時に凹凸層にクラックが生じやすくなる。このため、凹凸層の厚みＴは、３．０〜２０．０μｍであることが好ましく、４．０〜１８．０μｍであることがより好ましく、５．０〜１５．０μｍであることがさらに好ましい。
【００３６】
凹凸層中には、離型シートと転写層との離型性を向上する観点から、粒子を実質的に含有しないことが好ましい。具体的には、凹凸層中の粒子の含有量は１質量％未満であることが好ましく、０．１質量％未満であることがより好ましく、０．０１質量％未満であることがさらに好ましく、０質量％であることがよりさらに好ましい。
【００３７】
＜離型層＞
離型シート上に転写層を有する転写シートは、被転写物に密着した際に、離型層と転写層との界面が剥離可能に形成されている。
離型性を向上させるため、離型シートは、凹凸層上に離型層を有することが好ましい。
また、凹凸層上に離型層が形成されることで、凹凸層の凹凸形状の高周波成分が減少し、被転写物の白化及びギラツキを抑制しやすくできる。
【００３８】
離型層は主として樹脂から構成することが好ましい。
離型層の樹脂は、所定の被膜強度を有し、転写層との接着力が低い材料であれば特に限定されず、汎用の熱可塑性樹脂、熱硬化性樹脂組成物の硬化物、電離放射線硬化性樹脂組成物の硬化物等が挙げられる。具体的には、フッ素系樹脂、シリコーン系樹脂、アクリル系樹脂、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿等が挙げられる。
これらの中でも、熱硬化性樹脂組成物の硬化物が好ましく、アクリルポリオール及びイソシアネートを含む熱硬化性樹脂組成物がより好ましい。
【００３９】
離型層は、離型性を向上させるために離型剤をさらに含んでもよい。離型剤としては、合成ワックスや天然ワッス等のワックス類が挙げられる。合成ワックスとしては、ポリエチレンワックスやポリプピレンワックス等のポリオレフィンワックスが好ましい。
【００４０】
離型層の厚みは、０．１〜５．０μｍであることが好ましく、０．２〜２．０μｍであることがより好ましく、０．２〜１．０μｍであることがさらに好ましい。
【００４１】
離型シートは、その他の層を有していてもよい。
その他の層としては、帯電防止層が挙げられる。帯電防止層を有することにより、離型シートを剥離する際の剥離帯電を抑制でき、転写の作業性を向上できる。
【００４２】
帯電防止層は、電子伝導型帯電防止剤、イオン伝導型帯電防止剤等の帯電防止剤、及びバインダー樹脂を含むことが好ましい。
帯電防止層は、離型シートの転写層と接する側の面とは反対側の表面に形成されていることが好ましい。
帯電防止層は、表面抵抗率を１．０×１０−９Ω／□〜１．０×１０−１２Ω／□の範囲に調整することが好ましい。
なお、帯電防止剤を樹脂層等の他の層に含有させて帯電防止性を発揮させてもよい。
【００４３】
＜離型シートの製造方法＞
離型シートは、例えば、以下の（Ａ１）〜（Ａ２）の工程により製造できる。
【００４４】
（Ａ１）支持体上に、電離放射線硬化性樹脂組成物を含む凹凸層形成用インキを塗布し、電離放射線硬化性樹脂組成物を含む層を形成する工程。
（Ａ２）凹凸層の形状と相補的な形状を有する版を用いて、未硬化の凹凸層を賦形すると同時に、電離放射線を照射して、賦形した凹凸層を硬化させる工程。
【００４５】
電離放射線硬化性樹脂組成物が溶剤を含む場合、（Ａ１）工程で溶剤を乾燥させることが好ましい。
離型シートが離型層を有する場合、（Ａ２）工程の後に、（Ａ３）凹凸層上に離型層を形成する工程、を行えばよい。
【００４６】
（Ａ２）工程で使用する版は、例えば、エッチング、サンドブラスト、切削及びレーザー加工、あるいはこれらの組み合わせなどによって、シリンダーの表面を所望の形状に彫刻することにより得ることができる。あるいは、レーザー彫刻、光造形等によって長尺の雄型の版（凹凸層の形状と同一の形状を有する版）を作製し、これを反転したものをシリンダーの表面に巻き付けることによって得ることができる。
【００４７】
上記の版の作成手段の中でもサンドブラストが好適である。サンドブラストでシリンダーの表面に彫刻する場合、シリンダー表面への研磨材の衝突回数を調整することにより、極端に特異的な凹凸が形成されることを抑制しつつ、適度なランダム性を有する形状を得ることができる。すなわち、サンドブラストにより形成した版は、Ｒｙ／Ｒａ、Ｒｚ／Ｒａを上述した範囲に調整しやすい点で好適である。
サンドブラストでは、例えば、シリンダー表面の材質、研磨材の粒子径、研磨材の材質、シリンダーへの研磨材の衝突回数、噴射ノズルとシリンダーとの距離、噴射圧、噴射周波数等を調整することにより、凹凸形状を調整できる。
【００４８】
なお、エッチング、切削及びレーザー加工でも凹凸のランダム性は付与し得るが、これらの手段ではプログラム等による人工的なランダム性の付与となるため、サンドブラストに比べて簡易性に劣る。
【００４９】
（Ａ２）工程で使用する版の表面は、クロム等で硬質メッキ処理することが好ましい。
【００５０】
また、離型シートは、例えば、以下の（Ｂ１）〜（Ｂ２）工程によっても製造できる。
（Ｂ１）凹凸層の形状と相補的な形状を有する版に、凹凸層形成用インキを充填する工程。
（Ｂ２）版に充填した凹凸層形成用インキを支持体上に転写し、必要に応じて乾燥及び硬化して、凹凸層を形成する工程。
【００５１】
正確かつ精密な形状を形成する観点からは、上述した（Ａ１）〜（Ａ２）工程が好適である。
【００５２】
また、（Ａ１）工程及び（Ｂ１）工程では、条件（２）を満たしやすくするため、凹凸層形成用インキを厚めに塗布することが好ましい。
（Ａ１）工程及び（Ｂ１）工程において凹凸層形成用インキを厚めに塗布すると、（Ａ２）工程及び（Ｂ２）工程において、図５のような状態とすることができ、条件（２）を満たしやすくできる。一方、（Ａ１）工程及び（Ｂ１）工程において凹凸層形成用インキを薄く塗布すると、（Ａ２）工程及び（Ｂ２）工程において、図６のような状態となり、条件（２）を満たしにくくなる。
【００５３】
［転写シート］
本発明の転写シートは、上述した本発明の離型シート上に転写層を有するものである。
【００５４】
＜転写層＞
転写層は、被転写物に転写される層である。転写層としては、例えば、離型シートに近い側から順に、保護層、アンカー層、接着剤層が挙げられる。
【００５５】
＜保護層＞
転写層を構成する保護層は、硬化性樹脂組成物の硬化物を含む層である。保護層は、転写層が転写シートから被転写物へと転写された後は、摩耗や光、薬品等から加飾成形品を保護する役割を有する。
【００５６】
保護層は硬化性樹脂組成物の硬化物を主成分として含むことが好ましい。主成分とは、保護層を構成する全固形分の５０質量％以上を意味し、該割合は７０質量％以上であることが好ましく、８０質量％以上であることがより好ましく、９０質量％以上であることがよりさらに好ましい。
硬化性樹脂組成物の硬化物は、熱硬化性樹脂組成物の硬化物、電離放射線硬化性樹脂組成物の硬化物が挙げられ、これらの中でも電離放射線硬化性樹脂組成物の硬化物が好ましい。
また、保護層は熱可塑性樹脂を含有してもよいが、耐擦傷性を向上する観点から、その量は微量であることが好ましい。具体的には、保護層中の熱可塑性樹脂の含有量は５質量％未満であることが好ましく、１質量％未満であることがより好ましく、０．１質量％未満であることがさらに好ましく、０質量％であることがよりさらに好ましい。
【００５７】
保護層の硬化性樹脂組成物の実施の形態は、上述した凹凸層の硬化性樹脂組成物の実施の形態と同様である。
なお、硬化性樹脂組成物の硬化物は、保護層を形成する時点では半硬化の状態にしておき、被転写物に転写した後に、加熱、電離放射線の照射等により硬化性樹脂組成物の硬化を進行させ、完全硬化させてもよい。このようにすることにより、被転写物に対する転写シートの追従性が良好となるため、成形性を良好にすることができる。
【００５８】
保護層中には、有機粒子及び無機粒子等の粒子を含有してもよい。保護層中に粒子を含有することにより、樹脂成分との屈折率差による内部ヘイズの発現により、ギラツキや欠陥を目立ちにくくすることができる。これらの粒子は、同様の目的で、後述する接着剤層、アンカー層等に含有させてもよい。
【００５９】
有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。
無機粒子としては、シリカ、アルミナ、アンチモン、ジルコニア及びチタニア等からなる粒子が挙げられる。
【００６０】
粒子の平均粒子径は、０．０５〜５．０μｍが好ましく、０．５〜３．０μｍがより好ましい。
本明細書において、平均粒子径は、溶液中の該粒子を動的光散乱方法で測定し、粒子径分布を累積分布で表したときの５０％粒子径（ｄ５０：メジアン径）である。５０％粒子径は、例えば、Ｍｉｃｒｏｔｒａｃ粒度分析計（日機装株式会社製）を用いて測定することができる。
【００６１】
粒子の含有量は、保護層の樹脂成分１００質量部に対して、０．１〜２０質量部であることが好ましく、１〜１０質量部であることがより好ましい。
【００６２】
保護層の厚みは、表面硬度及び成形性のバランスの観点から、０．５〜３０μｍであることが好ましく、１〜２０μｍであることがより好ましく、３〜１０μｍであることがさらに好ましい。
【００６３】
＜接着剤層＞
接着剤層は、樹脂成形体等の被転写物と、転写層との接着性を良好にして、転写作業を良好にする役割を有する。
なお、保護層と被転写物との接着性が良好な場合は、接着剤層を設けなくてもよい。
【００６４】
接着剤層は、被転写物の素材に適した感熱性又は感圧性の樹脂を使用することが好ましい。例えば、被転写物の材質がアクリル系樹脂の場合は、アクリル系樹脂を用いることが好ましい。また、被転写物の材質がポリフェニレンオキサイド・ポリスチレン系樹脂、ポリカーボネート系樹脂、スチレン系樹脂の場合は、これらの樹脂と親和性のあるアクリル系樹脂、ポリスチレン系樹脂、ポリアミド系樹脂などを使用することが好ましい。さらに、被転写物の材質がポリプロピレン樹脂の場合は、塩素化ポリオレフィン樹脂、塩素化エチレン−酢酸ビニル共重合体樹脂、環化ゴム、クマロンインデン樹脂を使用することが好ましい。
接着剤層には、紫外線吸収剤、赤外線吸収剤等の添加剤を配合してもよい。
接着剤層の厚みは、０．１〜１０μｍであることが好ましく、０．５〜５μｍであることがより好ましい。
【００６５】
＜アンカー層＞
アンカー層は、インモールド成形等の高温環境に置かれる場合において、耐熱性を向上させるために必要に応じて設けられる層である。アンカー層は、保護層と接着剤層との間に形成することが好ましい。
【００６６】
アンカー層は、硬化性樹脂組成物の硬化物を含むことが好ましい。
硬化性樹脂組成物としては、熱硬化性樹脂組成物、電離放射線硬化性樹脂組成物が挙げられる。
アンカー層の熱硬化性樹脂組成物、電離放射線硬化性樹脂組成物の実施の形態は、樹脂層の熱硬化性樹脂組成物、電離放射線硬化性樹脂組成物の実施の形態と同様である。
アンカー層の厚みは、０．１〜６μｍであることが好ましく、０．５〜５μｍであることがより好ましい。
【００６７】
＜印刷層＞
転写層は、さらに印刷層を有していてもよい。印刷層は、加飾成形品に所望の意匠性を付与する役割を有する。
印刷層のパターンは任意であり、例えば、木目、石目、布目、砂目、円、四角形、多角形、幾何学模様、文字、ベタ印刷等が挙げられる。
【００６８】
印刷層は、ポリビニル系樹脂、ポリエステル系樹脂、アクリル系樹脂、ポリビニルアセタール系樹脂、セルロース系樹脂等のバインダー樹脂と、顔料及び／又は染料とを含むことが好ましい。
印刷層の厚みは、意匠性の観点から０．５〜４０μｍが好ましく、１〜３０μｍがより好ましい。
【００６９】
転写層を構成する保護層、接着剤層、アンカー層、印刷層等の各層は、例えば、各層の構成成分を含むインキを調整し、離型シート上に、グラビアコート法、ロールコート法などのコート法、グラビア印刷法、スクリーン印刷法などの印刷法により塗布、乾燥し、必要に応じて電離放射線を照射して硬化することにより形成できる。
【００７０】
［加飾成形品の製造方法］
本発明の加飾成形品の製造方法は、上述した本発明の転写シートの転写層を被転写物に転写する工程と、転写シートの離型シートを剥離する工程と、を有する。
被転写物としては、樹脂成形体等が挙げられる。
【００７１】
加飾成形品の製造方法には、公知の転写法を用いることができる。例えば、（ｉ）予め成形された被転写物に転写シートを貼着し、該転写シートの転写層を転写した後、該転写シートの離型シートを剥離する方法、（ｉｉ）平板状の被転写物に転写シートを貼着し、該転写シートの転写層を転写した後、該転写シートの離型シートを剥離し、その後、転写層が積層された被転写物を成形する方法、（ｉｉｉ）被転写物を射出成形する際に転写シートと一体化させ、その後、転写シートの離型シートを剥離する方法〔インモールド成形（射出成形同時転写加飾法）〕等が挙げられる。中でも、インモールド成形（射出成形同時転写加飾法）によれば、三次元曲面などの複雑な表面形状を有する樹脂成形体に加飾成形することができる。
【００７２】
インモールド成形による本発明の転写シートを用いる加飾成形品の製造方法の一実施態様としては、
（ｚ１）上記の転写シートの転写層側をインモールド成形用金型の内側に向けて配置する工程と、
（ｚ２）上記インモールド成形用金型内に樹脂を射出注入する工程と、
（ｚ３）上記転写シートと、上記樹脂とを一体化させて、樹脂成形体（被転写物）の表面上に上記転写シートの転写層を転写する工程と、
（ｚ４）樹脂成形体（被転写物）を金型から取り出した後、上記転写シートの離型シートを剥離する工程と、を有するものが挙げられる。
保護層が半硬化の状態の場合、（ｚ４）工程の終了後に紫外線を照射して保護層を完全に硬化させることが好ましい。
【００７３】
＜樹脂成形体＞
樹脂成形体としては、射出成形可能な熱可塑性樹脂もしくは熱硬化性樹脂を用いることが好ましく、公知の様々な樹脂を用いることができる。
本発明による加飾成形品をインモールド成形により製造する場合には、熱可塑性樹脂を用いることが好ましい。このような熱可塑性樹脂としては、ポリスチレン系樹脂、ポリオレフィン系樹脂、ＡＢＳ樹脂（耐熱ＡＢＳ樹脂を含む）、ＡＳ樹脂、ＡＮ樹脂、ポリフェニレンオキサイド系樹脂、ポリカーボネート系樹脂、ポリアセタール系樹脂、アクリル系樹脂、ポリエチレンテレフタレート系樹脂、ポリブチレンテフタレート系樹脂、ポリスルホン系樹脂、およびポリフェニレンサルファイド系樹脂等が挙げられる。
【実施例】
【００７４】
以下、実施例及び比較例を挙げて本発明を具体的に説明する。なお、本発明は、実施例に記載の形態に限定されるものではない。
【００７５】
１．版の作製
１−１．版Ａの作製
厚み２００μｍの銅メッキ層を有するシリンダーを準備した。該シリンダーを回転しながら該シリンダーの表面を下記条件でサンドブラスト処理して、版Ａを作製した。
［サンドブラスト条件］
・シリンダーの直径：３００ｍｍ
・パス回数※：５回
・研磨粒子：平均粒子径８３μｍのガラスビーズ
・噴射ノズルの直径：４００ｍｍ
・噴射圧：０．２０ＭＰａ
・周波数：９０Ｈｚ
※「パス回数」とは、サンドブラスト処理の開始から終了までのシリンダーの回転数である。つまり、パス回数が多いほどサンドブラスト処理の時間が長くなる。
【００７６】
１−２．版Ｂ、Ｃの作製
噴射圧を０．２３ＭＰａに変更した以外は、版Ａと同様にして版Ｂを作製した。
噴射圧を０．２６ＭＰａに変更した以外は、版Ａと同様にして版Ｃを作製した。
【００７７】
２．離型シートの作製
［実施例１］
厚み５０μｍのポリエチレンテレフタレートフィルム上に、下記処方の凹凸層形成用インキを塗布、乾燥し、未硬化の凹凸層を形成した。
＜凹凸層形成用インキ＞
・電離放射線硬化性樹脂組成物                    ６０質量部
（共栄化学社製、ＥＳ１０５Ｍ）
・メチルエチルケトン                            ４０質量部
・シリコーン系レベリング剤                    ０．５質量部
【００７８】
次いで、上記「１」で作製した版Ｃを用いて、未硬化の樹脂層を賦形すると同時に、ポリエチレンテレフタレートフィルム側から電離放射線を照射して、賦形した樹脂層を硬化させ、ポリエチレンテレフタレートフィルム上に凹凸層が形成された離型シートを得た。離型シートの凹凸層の厚みを明細書本文に記載の手法により測定したところ、１５．０μｍであった。
【００７９】
［実施例２］
凹凸層の厚みを１０．０μｍに変更した以外は、実施例１と同様にして離型シートを得た。
【００８０】
［実施例３］
版Ｃを版Ｂに変更し、凹凸層の厚みを８．０μｍに変更した以外は、実施例１と同様にして離型シートを得た。
【００８１】
［実施例４］
版Ｃを版Ｂに変更し、凹凸層の厚みを５．０μｍに変更した以外は、実施例１と同様にして離型シートを得た。
【００８２】
［実施例５］
版Ｃを版Ｂに変更し、凹凸層の厚みを２０．０μｍに変更した以外は、実施例１と同様にして離型シートを得た。
【００８３】
［実施例６］
版Ｃを版Ａに変更し、凹凸層の厚みを８．０μｍに変更した以外は、実施例１と同様にして離型シートを得た。
【００８４】
［比較例１］
凹凸層の厚みを３．０μｍに変更した以外は、実施例１と同様にして離型シートを得た。
【００８５】
［比較例２］
版Ｃを版Ｂに変更し、凹凸層の厚みを３．０μｍに変更した以外は、実施例１と同様にして離型シートを得た。
【００８６】
［比較例３］
版Ｃを版Ａに変更し、凹凸層の厚みを３．０μｍに変更した以外は、実施例１と同様にして離型シートを得た。
【００８７】
３．測定、評価
実施例及び比較例で得られた離型シートについて以下の評価、測定を行った。結果を表１に示す。
【００８８】
３−１．凹凸層の表面形状
表面粗さ測定器（型番：ＳＥ−３４００／小坂研究所株式会社製）を用いて、下記の測定条件により、実施例及び比較例で得られた離型シートの凹凸層について、カットオフ値０．８ｍｍでのＪＩＳ  Ｂ０６０１：１９９４のＲｙ、Ｒａ、Ｒｚ及びＳｍを測定した。なお、Ｒｙ、Ｒａ、Ｒｚ及びＳｍは、明細書本文の記載に従い、２０点の測定値の平均値とした。
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・基準長さ（粗さ曲線のカットオフ値λｃ）：０．８ｍｍ
・評価長さ（基準長さ（カットオフ値λｃ）×５）：４．０ｍｍ
・触針の送り速さ：０．５ｍｍ／ｓ
・予備長さ：（カットオフ値λｃ）×２
・縦倍率：２０００倍
・横倍率：１０倍
【００８９】
３−２．加飾成形品の外観
後述する「４」で作製した実施例１〜６及び比較例１〜３の転写シートを用いて、明細書本文の（ｚ１）〜（ｚ４）の工程を行った後、保護層側から紫外線照射（大気中、Ｈバルブ、８００ｍＪ／ｃｍ２）し、保護層を完全に硬化させ、加飾成形品を得た。型は厚み２ｍｍの平板状の型を用い、射出樹脂としてはポリカーボネートを用い、射出時の射出樹脂の温度を２８５℃とした。
得られた加飾成形品を蛍光灯の照明下で様々な角度から観察し、局所的に歪んだ箇所が気にならなかったものを３点、局所的に歪んだ箇所が若干気になったものの許容範囲であるものを２点、局所的に歪んだ箇所が気になり許容範囲外であるものを１点として、２０人の被験者が評価を行い、平均点を算出した。その結果、平均点が２．５点以上のものを「Ａ」、平均点が１．５点以上２．５点未満のものを「Ｂ」、平均点が１．５点未満のものを「Ｃ」とした。
【００９０】
３−３．クラック
上記「３−２」で加飾成形品を作製する過程で剥離した離型シートの凹凸層にクラックが生じているか否かを目視で観察した。クラックが視認されないものを３点、クラックが僅かに視認されるものを２点、クラックが多く視認されるものを１点として、２０人の被験者が評価を行い、平均点を算出した。その結果、平均点が２．５点以上のものを「Ａ」、平均点が１．５点以上２．５点未満のものを「Ｂ」、平均点が１．５点未満のものを「Ｃ」とした。
【００９１】
４．転写シートの作製
実施例１〜６及び比較例１〜３の離型シートの凹凸層上に、下記処方の離型層形成用インキを全面に塗布、乾燥し、厚み１．１μｍの離型層を形成し、離型層付きの離型シートを得た。
＜離型層形成用インキ＞
・アクリルポリオール                            ７０質量部
（綜研化学社製、商品名：サーモラックＳＵ１００Ａ）
・イソシアネート                                ２５質量部
（三井化学社製、商品名：タケネートＤ−１１０Ｎ）
・酢酸エチル                                  １６１質量部
・メチルイソブチルケトン                        ５６質量部
【００９２】
次いで、離型層付きの離型シートの離型層上に、下記処方の保護層形成用インキを乾燥後の付着量が６．５ｇ／ｍ２（６．０μｍ）となるように塗布し、塗膜を形成した後、フュージョンＵＶランプシステムを用いて光源をＨバルブ、搬送速度２０ｍ／ｍｉｎ、出力４０％の条件で照射し、保護層を半硬化させた。このときの積算光量を、アイグラフィックス社製の照度計（商品名：ＵＶＰＦ−Ａ１）により測定したところ、１５ｍＪ／ｍ２であった。
＜保護層形成用インキ＞
・ウレタンアクリレート系紫外線硬化樹脂組成物    ７０質量部
（大日精化社製、商品名：セイカビームＨＴ−Ｘ）
（固形分３５質量％、トルエン／酢酸エチル混合溶剤）
・ウレタンアクリレート系紫外線硬化樹脂組成物    ３０質量部
（大日精化社製、商品名：セイカビームＥＸＦ−ＨＴ−１）
（固形分４０質量％、トルエン／メチルエチルケトン混合溶剤）
【００９３】
次いで、保護層上に下記処方のアンカー層形成用インキを乾燥後の付着量が３．０ｇ／ｍ２となるように塗布し、塗膜を形成した後、４０℃で７２時間乾燥し、硬化させ、厚さ２μｍのアンカー層を形成した。
＜アンカー層形成用インキ＞
・アクリルポリオール                          １００質量部
（大日精化社製、商品名：ＴＭ−ＶＭＡＣ、固形分２５質量％）
（トルエン／酢酸エチル／メチルエチルケトン混合溶剤）
・キサンメチレンジイソシアネート                １０質量部
（大日精化社製、商品名：ＰＴＣ−ＲＣ３）
（固形分７５質量％、溶剤：酢酸エチル）
【００９４】
次いで、アンカー層上に下記処方の接着剤層形成用インキを乾燥後の付着量が２．５ｇ／ｍ２となるように塗布し、塗膜を形成した。該塗膜を乾燥し、厚み２μｍの接着剤層を形成し、転写シートを得た。
＜接着剤層用塗工液＞
・アクリル系樹脂                              １００質量部
（大日精化社製、商品名：ＴＭ−Ｒ６００、固形分２０％）
（酢酸エチル／酢酸−ｎ−プロピル／メチルエチルケトン混合溶剤）
・メチルエチルケトン                            ４０質量部
【００９５】
【表１】
2018126905.tif 000003
【００９６】
表１の結果から、条件（１）及び（２）を満たす実施例１〜６の離型シートは、これを用いて被転写物に転写層を転写した際に、外観が良好であり、意匠性及び歩留まりを良好にできることが確認できる。特に、条件（２）のＴ−Ｒｙが１５．０μｍ以下である実施例１〜４及び６の離型シートは、転写時に凹凸層にクラックが発生することを抑制でき、作業性及び品質面でより優れたものであることが確認できる。
【産業上の利用可能性】
【００９７】
本発明の離型シート及び転写シートは、携帯電話などの通信機器、自動車内部の情報機器、家電製品などの加飾成形品の製造に好適に用いることができる。
【符号の説明】
【００９８】
１０：離型シート
１１：支持体
１２：凹凸層
２０：転写層
２１：保護層
２２：アンカー層
２３：接着剤層
３０：被転写物
４０：転写層
１００：転写シート
２００：型
３００：加飾成形品
【図１】
2018126905.tif 000004
【図２】
2018126905.tif 000005
【図３】
2018126905.tif 000006
【図４】
2018126905.tif 000007
【図５】
2018126905.tif 000008
【図６】
2018126905.tif 000009